(57)【要約】  本発明に係るＯＬＥＤディスプレイにおいて、薄膜封止層は、無機パッシベーション層と、有機緩衝層と水／酸素クエンチャー層とを備え、前記無機パッシベーション層と前記有機緩衝層とによって積層構造が構成され、前記水／酸素クエンチャー層は、前記積層構造とＯＬＥＤ層との間に位置する第１水／酸素クエンチャー層、又は積層構造における２層の無機パッシベーション層の間に位置する第２水／酸素クエンチャー層、又は前記第１水／酸素クエンチャー層と前記第２水／酸素クエンチャー層の組み合わせである。前記薄膜封止層において、ＯＬＥＤデバイスの発光性能に影響を与えない前提で、水／酸素クエンチャー層は、物理吸着又は化学反応により、かつ無機パッシベーション層と有機緩衝層とで協働し、ＯＬＥＤデバイスへの水、酸素による損傷を有効に回避することができる。これによって、ＯＬＥＤデバイスの耐用年数を効果的に延ばすことができるとともに、薄膜封止層における無機パッシベーション層の応力を釈放するという作用を奏し、薄膜封止層の層数及び厚さを減少させる。このため、ＯＬＥＤディスプレイの厚さを全体的に薄くして、フレキシブルなＯＬＥＤディスプレイの折り曲げ性能を向上させる。【選択図】図３
2019533886.tif 000002
【特許請求の範囲】
【請求項１】
ベース基板と、前記ベース基板の上に設けられたＴＦＴアレイ層と、前記ＴＦＴアレイ層の上に設けられたＯＬＥＤ層と、前記ＴＦＴアレイ層及び前記ＯＬＥＤ層の上に設けられ、かつ前記ＯＬＥＤ層を覆う薄膜封止層とを含み、
前記薄膜封止層は、無機パッシベーション層と、有機緩衝層と水／酸素クエンチャー層とを含み、前記薄膜封止層において、前記無機パッシベーション層と前記有機緩衝層が交互に積層されて設けられ、かつ、前記無機パッシベーション層の層数は、前記有機緩衝層よりも１層多くなり、前記無機パッシベーション層と前記有機緩衝層によって積層構造が構成され、
前記水／酸素クエンチャー層は、第１水／酸素クエンチャー層、第２水／酸素クエンチャー層、又はこれらの組み合わせであり、前記第１水／酸素クエンチャー層は前記積層構造とＯＬＥＤ層との間に位置し、前記ＯＬＥＤ層に設けられ、前記第２水／酸素クエンチャー層は２層の無機パッシベーション層の間に位置し、前記積層構造の中に設けられていることを特徴とするＯＬＥＤディスプレイ。
【請求項２】
請求項１に記載のＯＬＥＤディスプレイにおいて、
中央に位置する表示領域と、前記表示領域の周囲に位置する非表示領域とを有し、前記表示領域は、アレイに配列された複数のサブ画素領域と、残りの領域である間隔領域とを有し、
前記第１水／酸素クエンチャー層は、環状の外周部と、環状の前記外周部の内に位置する中心部とを有し、前記外周部は前記非表示領域に対応して設けられ、前記中心部は前記表示領域内の間隔領域に分布し、前記中心部は、前記間隔領域に対応して、全体としてのメッシュ構造を呈したもの、又は前記間隔領域に分布された、複数のクエンチャー個体の組み合わせであることを特徴とするＯＬＥＤディスプレイ。
【請求項３】
請求項２に記載のＯＬＥＤディスプレイにおいて、
前記第１水／酸素クエンチャー層の材料は、アルカリ金属、アルカリ土類金属、又はアルカリ金属とアルカリ土類金属の合金であることを特徴とするＯＬＥＤディスプレイ。
【請求項４】
請求項３に記載のＯＬＥＤディスプレイにおいて、
前記第１水／酸素クエンチャー層の材料は、Ｌｉ、Ｎａ、Ｋ、Ｒｕ、Ｃｓ、Ｍｇ、Ｃａ、Ｂａのうちの一種、又は複数種の合金であることを特徴とするＯＬＥＤディスプレイ。
【請求項５】
請求項２に記載のＯＬＥＤディスプレイにおいて、
前記クエンチャー個体の形状は円形、矩形又はＬ字形であり、
前記各クエンチャー個体は、１つ、又は複数のサブ画素領域に対応し、或いは、各サブ画素領域は複数のクエンチャー個体に対応していることを特徴とするＯＬＥＤディスプレイ。
【請求項６】
請求項１に記載のＯＬＥＤディスプレイにおいて、
第１水／酸素クエンチャー層及び第２水／酸素クエンチャー層の厚さは、いずれも５ｎｍ〜１００ｎｍであることを特徴とするＯＬＥＤディスプレイ。
【請求項７】
請求項１に記載のＯＬＥＤディスプレイにおいて、
前記第２水／酸素クエンチャー層は、１層の無機パッシベーション層と１層の有機緩衝層との間に位置し、前記第２水／酸素クエンチャー層の上面と下面のそれぞれが、当該有機緩衝層と当該無機パッシベーション層に接触し、前記第２水／酸素クエンチャー層の材料は、透光性及び吸湿性を有する物理吸着材料であることを特徴とするＯＬＥＤディスプレイ。
【請求項８】
請求項１に記載のＯＬＥＤディスプレイにおいて、
前記第２水／酸素クエンチャー層は、１層の無機パッシベーション層と１層の有機緩衝層との間に位置し、前記第２水／酸素クエンチャー層の上面と下面のそれぞれが、当該無機パッシベーション層と当該有機緩衝層に接触し、前記第２水／酸素クエンチャー層の材料は、透光性及び吸湿性を有する物理吸着材料であることを特徴とするＯＬＥＤディスプレイ。
【請求項９】
請求項１に記載のＯＬＥＤディスプレイにおいて、
前記第２水／酸素クエンチャー層は、透光性及び吸湿性を有する物理吸着材料が有機材料中に均一に分散されて形成された膜層であり、前記第２水／酸素クエンチャー層は同時に有機緩衝層として機能することを特徴とするＯＬＥＤディスプレイ。
【請求項１０】
請求項９に記載のＯＬＥＤディスプレイにおいて、
前記第２水／酸素クエンチャー層は、粒子状の物理吸着材料が有機材料中に均一に分散されて形成された膜層であることを特徴とするＯＬＥＤディスプレイ。
【請求項１１】
ベース基板と、前記ベース基板の上に設けられたＴＦＴアレイ層と、前記ＴＦＴアレイ層の上に設けられたＯＬＥＤ層と、前記ＴＦＴアレイ層及びＯＬＥＤ層の上に設けられ、かつ前記ＯＬＥＤ層を覆う薄膜封止層とを含み、
前記薄膜封止層は、無機パッシベーション層と、有機緩衝層と水／酸素クエンチャー層とを含み、前記薄膜封止層において、前記無機パッシベーション層と前記有機緩衝層が交互に積層されて設けられ、かつ、前記無機パッシベーション層の層数は、前記有機緩衝層よりも１層多くなり、前記無機パッシベーション層と前記有機緩衝層によって積層構造が構成され、
前記水／酸素クエンチャー層は、第１水／酸素クエンチャー層、第２水／酸素クエンチャー層、又は第１水／酸素クエンチャー層と第２水／酸素クエンチャー層の組み合わせであり、前記第１水／酸素クエンチャー層は、前記積層構造と前記ＯＬＥＤ層の間に位置し、前記ＯＬＥＤ層の上に設けられ、前記第２水／酸素クエンチャー層は、２層の無機パッシベーション層の間に位置し、前記積層構造の中に設けられ、
第１水／酸素クエンチャー層及び第２水／酸素クエンチャー層の厚みは、いずれも５〜１００ｎｍであり、
前記ＯＬＥＤディスプレイは、中央に位置する表示領域と、前記表示領域の周囲に位置する非表示領域とを有し、前記表示領域は、アレイに配列された複数のサブ画素領域と、残りの領域である間隔領域とを有し、
前記第１水／酸素クエンチャー層は、環状の外周部と、環状の前記外周部の内に位置する中心部とを有し、前記外周部は前記非表示領域に対応して設けられ、前記中心部は前記表示領域内の間隔領域に分布し、前記中心部は、前記間隔領域に対応して、全体としてのメッシュ構造を呈したもの、又は前記間隔領域に分布された、複数のクエンチャー個体の組み合わせであることを特徴とするＯＬＥＤディスプレイ。
【請求項１２】
請求項１１に記載のＯＬＥＤディスプレイにおいて、
前記第１水／酸素クエンチャー層の材料は、アルカリ金属、アルカリ土類金属、又はアルカリ金属とアルカリ土類金属の合金であることを特徴とするＯＬＥＤディスプレイ。
【請求項１３】
請求項１２に記載のＯＬＥＤディスプレイにおいて、
前記第１水／酸素クエンチャー層の材料は、Ｌｉ、Ｎａ、Ｋ、Ｒｕ、Ｃｓ、Ｍｇ、Ｃａ、Ｂａのうちの一種、又は複数種の合金であることを特徴とするＯＬＥＤディスプレイ。
【請求項１４】
請求項１１に記載のＯＬＥＤディスプレイにおいて、
前記クエンチャー個体の形状は円形、矩形又はＬ字形であり、
前記各クエンチャー個体は、１つ、又は複数のサブ画素領域に対応し、或いは、各サブ画素領域は複数のクエンチャー個体に対応していることを特徴とするＯＬＥＤディスプレイ。
【請求項１５】
請求項１１に記載のＯＬＥＤディスプレイにおいて、
前記第２水／酸素クエンチャー層は、１層の無機パッシベーション層と１層の有機緩衝層との間に位置し、前記第２水／酸素クエンチャー層の上面と下面のそれぞれが、当該有機緩衝層と当該無機パッシベーション層に接触し、前記第２水／酸素クエンチャー層の材料は、透光性及び吸湿性を有する物理吸着材料であることを特徴とするＯＬＥＤディスプレイ。
【請求項１６】
請求項１１に記載のＯＬＥＤディスプレイにおいて、
前記第２水／酸素クエンチャー層は、１層の無機パッシベーション層と１層の有機緩衝層との間に位置し、前記第２水／酸素クエンチャー層の上面と下面のそれぞれが、当該無機パッシベーション層と当該有機緩衝層に接触し、前記第２水／酸素クエンチャー層の材料は、透光性及び吸湿性を有する物理吸着材料であることを特徴とするＯＬＥＤディスプレイ。
【請求項１７】
請求項１１に記載のＯＬＥＤディスプレイにおいて、
前記第２水／酸素クエンチャー層は、透光性及び吸湿性を有する物理吸着材料が有機材料中に均一に分散されて形成された膜層であり、前記第２水／酸素クエンチャー層は同時に有機緩衝層として機能することを特徴とするＯＬＥＤディスプレイ。
【請求項１８】
請求項１７に記載のＯＬＥＤディスプレイにおいて、
前記第２水／酸素クエンチャー層は、粒子状の物理吸着材料が有機材料中に均一に分散されて形成された膜層であることを特徴とするＯＬＥＤディスプレイ。
【発明の詳細な説明】
【技術分野】
【０００１】
本発明はフラットパネルディスプレイの技術分野に関し、特にＯＬＥＤディスプレイに関する。
【背景技術】
【０００２】
有機発光ダイオード（ｏｒｇａｎｉｃ  ｌｉｇｈｔ  ｅｍｉｔｔｉｎｇ  ｄｉｏｄｅ、ＯＬＥＤ）は、自発光、低エネルギー消費、広視野角、色彩豊富、高速応答、フレキシブルスクリーンに製造可能など、多くの優れた特性を有し、科学研究業界及び産業界に強い関心が示され、ポテンシャルが極めて高い次世代の表示技術であるとみられている。
【０００３】
現在の表示分野に広く応用されるＯＬＥＤスクリーンは、一般的にトップエミッション（ｔｏｐ−ｅｍｉｔｔｉｎｇ）のデバイス構造を採用する。ＯＬＥＤデバイスは、陽極、有機層及び陰極で構成され、陽極は一般的に高仕事関数高反射率の酸化インジウムスズ（ＩＴＯ）と銀（Ａｇ）のＩＴＯ／Ａｇ／ＩＴＯの三層重畳構造で構成され、有機層は正孔注入層、正孔輸送層、発光層、電子輸送層及び電子注入層を含み、陰極は低仕事関数の金属マグネシウムと銀のＭｇ／Ａｇ合金である。
【０００４】
有機層及び陰極は、水、酸素に非常に敏感であるため、フレキシブル型のＯＬＥＤスクリーンを製造する時に、様々な手段を採用して有機発光素子を封止する必要がある。現在、薄膜封止（ｔｈｉｎ  ｆｉｌｍ  ｅｎｃａｐｓｕｌａｔｉｏｎ、ＴＦＥ）技術は、フレキシブル型ＯＬＥＤスクリーンに応用することに成功している。図１に示すように、現在の薄膜封止は、ポリマー有機薄膜２１と無機薄膜２２が交互にフレキシブル型ＯＬＥＤ基板１０の表面に堆積される、という最も一般的な技術を採用しており、フレキシブル型ＯＬＥＤ基板１０は、ベース基板１１と、基板１１の上に設けられたＴＦＴ層１２と、ＴＦＴ層１２の上に設けられたＯＬＥＤ層１３とを備え、ＴＦＥ層の無機薄膜２２は優れた水／酸素遮断性があり、ポリマー有機薄膜２１は、層と層の間の応力をよく吸収し、分散することができ、緻密な無機薄膜２２にクラックが発生して水／酸素に対する遮断性が低下することを回避する。
【０００５】
図２に示すように、通常、ＴＦＥ層の成膜過程において、少量のパーティクル（ｐａｒｔｉｃｌｅ）を不可避的に引き込み、無機薄膜２２に欠陥（ボイド、マイクロクラック等）が発生する。また、後続の製造プロセス、又はスクリーンの使用（外力衝撃、折り曲げ、落下）過程において、ＴＦＥ層の中の無機薄膜２２に新たな欠陥が発生する、又は元の欠陥が増大するおそれがある。これらの欠陥が、水／酸素が浸透する通路となる。これによって、ＴＦＥ層の水遮断性を低下させ、大気雰囲気中の水／酸素をＯＬＥＤ発光素子に接触させ、ＯＬＥＤ発光素子の耐用年数に影響を与えてしまう。
【発明の概要】
【０００６】
本発明の目的は、以下のＯＬＥＤディスプレイを提供することを目的とする。上記ＯＬＥＤディスプレイの薄膜封止層は、１層又は多層の水／酸素層（Ｍｏｉｓｔｕｒｅ／Ｏｘｙｇｅｎ  Ｑｕｅｎｃｈｉｎｇ  Ｌａｒｙｅｒ、ＭＯＱＬ）を有し、ＯＬＥＤデバイスへの水と酸素による損傷を有効に回避してＯＬＥＤデバイスの耐用年数を長くするとともに、薄膜封止層における無機パッシベーション層の応力を釈放し、薄膜封止層の層数及び厚みを低減させることによって、ＯＬＥＤディスプレイの厚みを全体的に低減し、折り曲げ性能を向上することができる。
【０００７】
上記目的を達成するために、本発明のＯＬＥＤディスプレイは、ベース基板と、前記ベース基板の上に設けられたＴＦＴアレイ層と、前記ＴＦＴアレイ層の上に設けられたＯＬＥＤ層と、前記ＴＦＴアレイ層及びＯＬＥＤ層の上に設けられ、かつ前記ＯＬＥＤ層を覆う薄膜封止層とを備え、
【０００８】
前記薄膜封止層は、無機パッシベーション層と、有機緩衝層と水／酸素クエンチャー層とを含み、前記薄膜封止層において、無機パッシベーション層と前記有機緩衝層が交互に積層されて設けられ、かつ、無機パッシベーション層の層数は、有機緩衝層よりも１層多くなり、前記無機パッシベーション層と有機緩衝層によって積層構造が構成される。
【０００９】
前記水／酸素クエンチャー層は、第１水／酸素クエンチャー層、第２水／酸素クエンチャー層、又はこれらの組み合わせである。ここで、前記第１水／酸素クエンチャー層は前記積層構造とＯＬＥＤ層との間に位置し、前記ＯＬＥＤ層に設けられ、前記第２水／酸素クエンチャー層は２層の無機パッシベーション層の間に位置し、前記積層構造の中に設けられる。
【００１０】
前記ＯＬＥＤディスプレイは、中央に位置する表示領域と、表示領域の周囲に位置する非表示領域とを有し、前記表示領域は、アレイに配列された複数のサブ画素領域と、残りの領域である間隔領域とを有する。
【００１１】
前記第１水／酸素クエンチャー層は、環状の外周部と、環状の外周部の内に位置する中心部とを有し、前記外周部は前記非表示領域に対応して設けられ、前記中心部は前記表示領域内の間隔領域に分布し、前記中心部は、前記間隔領域に対応して、全体としてのメッシュ構造を呈したもの、又は間隔領域に分布された、複数のクエンチャー個体の組み合わせである。
【００１２】
前記第１水／酸素クエンチャー層の材料は、アルカリ金属、アルカリ土類金属、又はアルカリ金属とアルカリ土類金属の合金である。
【００１３】
前記第１水／酸素クエンチャー層の材料は、Ｌｉ、Ｎａ、Ｋ、Ｒｕ、Ｃｓ、Ｍｇ、Ｃａ、Ｂａのうちの一種、又は複数種の合金である。
前記クエンチャー個体の形状は円形、矩形又はＬ字形である。
【００１４】
各クエンチャー個体は、１つ、又は複数のサブ画素領域に対応し、或いは、各サブ画素領域は複数のクエンチャー個体に対応している。
第１水／酸素クエンチャー層及び第２水／酸素クエンチャー層の厚さは、いずれも５ｎｍ〜１００ｎｍである。
【００１５】
前記第２水／酸素クエンチャー層は、１層の無機パッシベーション層と１層の有機緩衝層との間に位置し、前記第２水／酸素クエンチャー層の上面と下面のそれぞれが、当該有機緩衝層と当該無機パッシベーション層に接触し、前記第２水／酸素クエンチャー層の材料は、透光性及び吸湿性を有する物理吸着材料である。
【００１６】
前記第２水／酸素クエンチャー層は、１層の無機パッシベーション層と１層の有機緩衝層との間に位置し、前記第２水／酸素クエンチャー層の上面と下面のそれぞれが、当該無機パッシベーション層と当該有機緩衝層に接触し、前記第２水／酸素クエンチャー層の材料は、透光性及び吸湿性を有する物理吸着材料である。
【００１７】
前記第２水／酸素クエンチャー層は、透光性及び吸湿性を有する物理吸着材料が有機材料中に均一に分散されて形成された膜層であり、前記第２水／酸素クエンチャー層は同時に有機緩衝層として機能する。
前記第２水／酸素クエンチャー層は、粒子状の物理吸着材料が有機材料中に均一に分散されて形成された膜層である。
【００１８】
本発明は、さらに次のＯＬＥＤディスプレイを提供する。当該ＯＬＥＤディスプレイは、ベース基板と、前記ベース基板の上に設けられたＴＦＴアレイ層と、前記ＴＦＴアレイ層の上に設けられたＯＬＥＤ層と、前記ＴＦＴアレイ層及びＯＬＥＤ層の上に設けられ、かつ前記ＯＬＥＤ層を覆う薄膜封止層とを備える。
【００１９】
前記薄膜封止層は、無機パッシベーション層と、有機緩衝層と水／酸素クエンチャー層とを備え、前記薄膜封止層において、無機パッシベーション層と有機緩衝層が交互に積層されて設けられ、かつ、無機パッシベーション層の層数は、有機緩衝層よりも１層多くなり、前記無機パッシベーション層と有機緩衝層によって積層構造が構成される。
【００２０】
前記水／酸素クエンチャー層は、第１水／酸素クエンチャー層、第２水／酸素クエンチャー層、又は第１水／酸素クエンチャー層と第２水／酸素クエンチャー層の組み合わせであり、前記第１水／酸素クエンチャー層は、前記積層構造と前記ＯＬＥＤ層の間に位置し、前記ＯＬＥＤ層の上に設けられ、前記第２水／酸素クエンチャー層は、２層の無機パッシベーション層の間に位置し、前記積層構造の中に設けられる。
ここで、第１水／酸素クエンチャー層及び第２水／酸素クエンチャー層の厚みはいずれも、５〜１００ｎｍである。
【００２１】
ここで、前記ＯＬＥＤディスプレイは、中央に位置する表示領域と、表示領域の周囲に位置する非表示領域とを有し、前記表示領域は、アレイに配列された複数のサブ画素領域と、残りの領域である間隔領域とを有する。
【００２２】
前記第１水／酸素クエンチャー層は、環状の外周部と、環状の外周部の内に位置する中心部とを有し、前記外周部は前記非表示領域に対応して設けられ、前記中心部は前記表示領域内の間隔領域に分布し、前記中心部は、前記間隔領域に対応して、全体としてのメッシュ構造を呈したもの、又は間隔領域に分布された、複数のクエンチャー個体の組み合わせである。
【００２３】
本発明の有益な効果は次のとおりである。本発明のＯＬＥＤディスプレイの薄膜封止層は、無機パッシベーション層、有機緩衝層及び水／酸素クエンチャー層を備え、前記無機パッシベーション層と有機緩衝層とによって積層構造が構成され、前記水／酸素層は、前記積層構造とＯＬＥＤ層との間に位置する第１水／酸素クエンチャー層、又は積層構造中の２層の無機パッシベーション層の間に位置する第２水／酸素クエンチャー層、又は上記両者の組み合わせである。前記薄膜封止層において、水／酸素クエンチャー層は、ＯＬＥＤデバイスの発光性能に影響を与えない前提で、物理吸着又は化学反応により、かつ無機パッシベーション層と有機緩衝層とで協働し、ＯＬＥＤデバイスへの水、酸素による損傷を有効に回避する。これによって、ＯＬＥＤデバイスの耐用年数を効果的に回避するとともに、薄膜封止層の無機パッシベーション層の応力を釈放するという作用を奏する。薄膜封止層の層数及び厚さを減少させて、ＯＬＥＤディスプレイの厚さを全体的に薄くし、フレキシブルなＯＬＥＤディスプレイの折り曲げ性能を向上させる。
【００２４】
本発明の特徴及び技術内容をさらに理解するために、以下に本発明の詳細な説明及び図面を参照するが、図面は参照及び説明に供するだけのものであり、本発明を限定するものではない。
【図面の簡単な説明】
【００２５】
本発明の特徴及び技術内容をさらに理解するために、以下に本発明の詳細な説明及び図面を参照しながら、図面は参照及び説明用を提供するだけであり、本発明を限定するものではない。
【図１】従来のＯＬＥＤディスプレイ構造の説明図である。
【図２】図１のＯＬＥＤディスプレイの封止構造中の無機薄膜に存在する欠陥が水／酸素により浸食されることの説明図である。
【図３】本発明に係るＯＬＥＤディスプレイの第１実施例の構造の説明図である。
【図４】本発明に係るＯＬＥＤディスプレイの第１実施例における第１水／酸素クエンチャー層の第１種の形状の説明図である。
【図５】本発明のＯＬＥＤディスプレイの第１実施例における第１水／酸素クエンチャー層の第２種の形状の説明図である。
【図６】本発明のＯＬＥＤディスプレイの第１実施例における第１水／酸素クエンチャー層の第３種の形状の説明図である。
【図７】本発明のＯＬＥＤディスプレイの第１実施例における第１水／酸素クエンチャー層の第４種の形状の説明図である。
【図８】本発明のＯＬＥＤディスプレイの第１実施例における第１水／酸素クエンチャー層の第５種の形状の説明図である。
【図９】本発明のＯＬＥＤディスプレイの第１実施例における第１水／酸素クエンチャー層の第６種の形状の説明図である。
【図１０】本発明のＯＬＥＤディスプレイの第２実施例の構造の説明図である。
【図１１】本発明のＯＬＥＤディスプレイの第３実施例の構造の説明図である。
【図１２】本発明のＯＬＥＤディスプレイの第４実施例の構造の説明図である。
【図１３】本発明のＯＬＥＤディスプレイの第５実施例の構造の説明図である。
【発明を実施するための最良の形態】
【００２６】
本発明が採用する技術的手段及びその効果をさらに説明するために、以下に本発明における好ましい実施例及びその図面について詳しく説明する。
【００２７】
図３に示すとおり、本発明のＯＬＥＤディスプレイの第１実施例の構造の説明図であり、本実施例において、前記ＯＬＥＤディスプレイは、ベース基板１００と、前記ベース基板１００の上に設けられたＴＦＴアレイ層２００と、前記ＴＦＴアレイ層２００の上に設けられたＯＬＥＤ層３００と、及び前記ＴＦＴアレイ層２００及びＯＬＥＤ層３００の上に設けられ、かつ前記ＯＬＥＤ層３００を覆う薄膜封止層４００とを含む。
【００２８】
前記薄膜封止層４００は無機パッシベーション層４０１と、有機緩衝層４０２と、水／酸素クエンチャー層４０３とを含む。前記薄膜封止層４００において、無機パッシベーション層４０１と有機緩衝層４０２は交互に積層して設置される。また、無機パッシベーション層４０１の層数は、有機緩衝層４０２よりも１層多くなる。無機パッシベーション層４０１と有機緩衝層４０２とによって、積層構造が構成されている。
【００２９】
前記水／酸素クエンチャー層４０３は、第１水／酸素クエンチャー層４０３１と、第２水／酸素クエンチャー層４０３２と、又は上記両者の組み合わせである。ここで、前記第１水／酸素クエンチャー層４０３１は、前記ＯＬＥＤ層３００に設けられ、前記積層構造とＯＬＥＤ層３００との間に位置する。前記第２水／酸素クエンチャー層４０３２は、前記積層構造の中に設けられ、２層の無機パッシベーション層４０１の間に位置する。具体的には、図３に示すように、本実施例において、前記水／酸素クエンチャー層４０３は、第１水／酸素クエンチャー層４０３１となる。
【００３０】
具体的には、前記ＯＬＥＤディスプレイは、中央に位置する表示領域（Ａｃｔｉｖｅ  Ａｒｅａ、ＡＡ）と、表示領域の周囲に位置する非表示領域を有し、前記表示領域は、アレイに配列された複数のサブ画素領域と、残りの領域である間隔領域とを有する。
【００３１】
具体的には、前記ＴＦＴアレイ層２００は、アレイに配列され、前記複数のサブ画素領域に一対一に対応する複数のＴＦＴ素子を備える。ここで、ＴＦＴ素子としては、活性層としてアモルファスシリコン（ａ−Ｓｉ）、低温ポリシリコン（ＬＴＰＳ）、酸化物半導体（ｏｘｉｄｅ  ｓｅｍｉｃｏｎｄｕｃｔｏｒ）等を用いることができる。
【００３２】
具体的には、前記ＯＬＥＤ層３００は、アレイに配列され、前記複数のサブ画素領域に一対一に対応する複数のＯＬＥＤデバイスを備える。各ＯＬＥＤデバイスのそれぞれは、上から下への順に配列された陽極と、有機層３０１と陰極３０２とを備える。前記有機層３０１は、上から下への順に配列された正孔注入層と、正孔輸送層と、発光層と、電子輸送層と電子注入層とを備える。ここで、前記複数のＯＬＥＤデバイスの陰極３０２は面構造であり、陰極３０２の四辺縁は表示領域から非表示領域まで延在する。前記陰極３０２はＭｇ及びＡｇ共蒸着で形成される。ここで、陰極３０２における、Ｍｇ及びＡｇの構成比率は、デバイスの性能に応じて柔軟に調整する必要があり、具体的にはＭｇとＡｇの陰極３０２での構成比率は１：９〜９：１である。
【００３３】
具体的には、第１水／酸素クエンチャー層４０３１の材料は、アルカリ金属（例えば、リチウム（Ｌｉ）、ナトリウム（Ｎａ）、カリウム（Ｋ）、ルビジウム（Ｒｕ）、セシウム（Ｃｓ）等）、アルカリ土類金属（例えば、マグネシウム（Ｍｇ）、カルシウム（Ｃａ）、バリウム（Ｂａ）等）、又は両者の合金である。第１水／酸素クエンチャー層４０３１は、陰極３０２と有機層３０１よりも化学的活性が高く、水、酸素がＯＬＥＤディスプレイ内に浸透した場合、化学反応により水、酸素と迅速に反応することができる。これによって、ＯＬＥＤデバイスにおける有機層３０１及び陰極３０２が水、酸素によって破壊されることを回避することができる。
【００３４】
具体的には、無機パッシベーション層４０１の材料は、窒化シリコン（ＳｉＮ）、酸化シリコン（ＳｉＯＸ）、アルミナ（Ａｌ２Ｏ３）、酸化チタン（ＴｉＯ２）、又は酸化ジルコニウム（ＺｒＯ２）である。前記有機緩衝層４０２はポリマー透明材料であり、例えばアクリル、ポリカーボネート系ポリマー、ポリスチレンである。このため、無機パッシベーション層４０１の成膜過程における応力を効果的に緩和することができる。
【００３５】
前記第１水／酸素クエンチャー層４０３１の材料は、Ｌｉ、Ｎａ、Ｋ、Ｒｕ、Ｃｓ、Ｍｇ、ＣａとＢａのうちの一種、又は複数種の合金であることが好ましい。
【００３６】
具体的には、前記第１水／酸素クエンチャー層４０３１は、前記表示領域外の非表示領域、及び表示領域内の間隔領域に分布されている。これによって、サブ画素領域の出光効果に影響を与えることを回避できる。前記第１水／酸素クエンチャー層４０３１は、環状の外周部と、環状の外周部の内に位置する中心部とを有する。
【００３７】
具体的には、表示領域全体以外の非表示領域における第１水／酸素クエンチャー層４０３１の外周部のすべての面に、前記陰極３０２の非表示領域での陰極リング（ｃａｔｈｏｄｅ  ｒｉｎｇ）によって覆われている。図４〜９に示すように、第１水／酸素クエンチャー層４０３１の中心部については、実際の製造プロセスに応じて柔軟に設計することができる。第１水／酸素クエンチャー層４０３１の中心部は、前記間隔領域に対応し、各サブ画素領域の周囲を取り囲んで、全体としてのメッシュ構造でもよく、サブ画素領域の周囲に分布され、円形、正方形（Ｒ面取りしたものを含む）、矩形、Ｌ字形又はそのほかの形状を呈した複数のクエンチャー個体の組み合わせであってもよい。ここで、各クエンチャー個体は、１つ又は複数のサブ画素領域に対応する。或いは、各サブ画素領域は複数のクエンチャー個体に対応する。
【００３８】
具体的には、前記第１水／酸素クエンチャー層４０３１の厚さは、５ｎｍ〜１００ｎｍである。
具体的には、前記ベース基板１００は、フレキシブル基板である。
【００３９】
本発明のＯＬＥＤディスプレイの第１実施例において、ＯＬＥＤ層３００の上に第１水／酸素クエンチャー層４０３１を導入し、ＯＬＥＤデバイスの発光性能に影響を与えない前提で、化学反応により、ＯＬＥＤデバイスへの水、酸素による損傷を効果的に回避することができる。これによって、ＯＬＥＤデバイスの耐用年数を向上させるとともに、薄膜封止層４００の層数及び厚さを低減させることができる。これによって、ＯＬＥＤディスプレイの厚さを全体的に薄くして、フレキシブルなＯＬＥＤディスプレイの折り曲げ性能を向上させることができる。
【００４０】
図１０は、本発明に係るＯＬＥＤディスプレイの第２実施例の構造の説明図である。上記第１実施例に比べて、本実施例において、前記水／酸素クエンチャー層４０３は第２水／酸素クエンチャー層４０３２である。
【００４１】
具体的には、前記第２水／酸素クエンチャー層４０３２は、１層の無機パッシベーション層４０１と１層の有機緩衝層４０２との間に位置し、当該無機パッシベーション層４０１の上に設けられ、前記第２水／酸素クエンチャー層４０３２の上面と下面のそれぞれが、当該有機緩衝層４０２と当該無機パッシベーション層４０１に接触する。前記第２水／酸素クエンチャー層４０３２の材料は、第１水／酸素クエンチャー層４０３１の材料と異なり、透光性及び吸湿性を有する物理吸着材料である。例えば、前記物理吸着材料は、透明多孔質シリカゲル、マイクロナノ複合構造のシリカゲル、又はアクリル樹脂などの高透光性の材料である。前記第２水／酸素クエンチャー層４０３１の厚さは５ｎｍ〜１００ｎｍである。そのほかは、上記第１実施例と同じであり、ここで説明を省略する。
【００４２】
本発明に係るＯＬＥＤディスプレイの第２実施例において、前記無機パッシベーション層４０１と有機緩衝層４０２の積層構造に高透光性の第２水／酸素クエンチャー層４０３２を導入し、ＯＬＥＤデバイスの発光性能に影響を与えない前提で、ＯＬＥＤデバイスへの水、酸素による損傷を、物理吸着により効果的に回避することができる。このため、ＯＬＥＤデバイスの耐用年数を向上させるとともに、薄膜封止層４００の層数及び厚さを減少させることができる。それによって、ＯＬＥＤディスプレイの厚さを全体的に薄くして、フレキシブルなＯＬＥＤディスプレイの折り曲げ性能を向上させることができる。
【００４３】
図１１は、本発明に係るＯＬＥＤディスプレイの第３実施例の構造の説明図である。上記第２実施例に比べて、本実施例において、前記第２水／酸素クエンチャー層４０３２は、１層の無機パッシベーション層と１層の有機緩衝層４０２との間に位置し、前記第２水／酸素クエンチャー層４０３２は前記有機緩衝層４０２の上に設けされ、前記第２水／酸素クエンチャー層４０３２の上面と下面のそれぞれが、当該無機パッシベーション層と当該有機緩衝層４０２に接触する。そのほかは、上記第２実施例と同じであり、ここで説明を省略する。
【００４４】
図１２は、本発明に係るＯＬＥＤディスプレイの第４実施例の構造の説明図である。上記第２実施例に比べて、本実施例において、前記第２水／酸素クエンチャー層４０３２は、透光性及び吸湿性を有する物理吸着材料が有機材料中に均一に分散されて形成された膜層であり、同時に有機緩衝層４０２として機能する。
【００４５】
具体的には、前記第２水／酸素クエンチャー層４０３２は、ナノスケール又はミクロンスケールの粒子状の物理吸着材料が有機材料中に均一に分散されて形成された膜層である。前記物理吸着材料のサイズは、１０ｎｍ〜１０μｍである。例えば、前記物理吸着材料をナノスケール又はミクロンレベルの微小球に製造した後、有機材料中に均一に分散させて膜層を製造し、第２水／酸素クエンチャー層４０３２を得る。そのほかは、上記第２実施例と同じであり、ここで説明を省略する。
【００４６】
図１３は、本発明に係るＯＬＥＤディスプレイの第５実施例の構造の説明図である。上記第２実施例に比べて、本実施例において、前記水／酸素クエンチャー層４０３は、第１水／酸素クエンチャー層４０３１と第２水／酸素クエンチャー層４０３２との組み合わせである。ここで、第２水／酸素クエンチャー層４０３２は、透光性及び吸湿性を有する物理吸着材料である。前記第１水／酸素クエンチャー層４０３１は、ＯＬＥＤデバイスへの水、酸素による損傷を、化学反応によって回避し、前記第２水／酸素クエンチャー層４０３２は、ＯＬＥＤデバイスへの水、酸素による損傷を、物理吸着によって回避する。そのほかは、上記第１実施例と同じであり、ここで説明を省略する。
【００４７】
前記のように、本発明に係るＯＬＥＤディスプレイにおいて、薄膜封止層は、無機パッシベーション層と、有機緩衝層と水／酸素クエンチャー層とを備え、前記無機パッシベーション層と前記有機緩衝層とによって積層構造が構成され、前記水／酸素クエンチャー層は、前記積層構造とＯＬＥＤ層との間に位置する第１水／酸素クエンチャー層、又は積層構造における２層の無機パッシベーション層の間に位置する第２水／酸素クエンチャー層、又は前記第１水／酸素クエンチャー層と前記第２水／酸素クエンチャー層の組み合わせである。前記薄膜封止層において、ＯＬＥＤデバイスの発光性能に影響を与えない前提で、水／酸素クエンチャー層は、物理吸着又は化学反応により、かつ無機パッシベーション層と有機緩衝層とで協働し、ＯＬＥＤデバイスへの水、酸素による損傷を有効に回避することができる。これによって、ＯＬＥＤデバイスの耐用年数を効果的に回避することができるとともに、薄膜封止層における無機パッシベーション層の応力を釈放するという作用を奏し、薄膜封止層の層数及び厚さを減少させる。このため、ＯＬＥＤディスプレイの厚さを全体的に薄くして、フレキシブルなＯＬＥＤディスプレイの折り曲げ性能を向上させる。
【００４８】
当業者にしてみれば、本発明の技術案及び技術的思想に基づいてほかの様々な変更と変形を行うことができ、これらの変更と変形のいずれも後付けする請求項の保護範囲に属すべきである。
【図１】
2019533886.tif 000003
【図２】
2019533886.tif 000004
【図３】
2019533886.tif 000005
【図４】
2019533886.tif 000006
【図５】
2019533886.tif 000007
【図６】
2019533886.tif 000008
【図７】
2019533886.tif 000009
【図８】
2019533886.tif 000010
【図９】
2019533886.tif 000011
【図１０】
2019533886.tif 000012
【図１１】
2019533886.tif 000013
【図１２】
2019533886.tif 000014
【図１３】
2019533886.tif 000015
【国際調査報告】
2019533886.tif 000016
2019533886.tif 000017
2019533886.tif 000018
2019533886.tif 000019